(57)【要約】    本開示は、フラッディング組成物を提供する。一実施形態では、フラッディング組成物は、組成物の重量に基づく重量パーセント（重量％）で、（ｉ）第１の非晶質ポリオレフィン（ＡＰＯ）および（ｉｉ）第１のＡＰＯとは異なる第２のＡＰＯを含む（Ａ）２０重量％〜４０重量％のポリオレフィン成分を含む。フラッディング組成物はまた、（Ｂ）３０重量％〜６０重量％のバイオ系油と、（Ｃ）１５重量％〜４５重量％のポリシロキサンと、を含む。  【選択図】図１
2021518451.tif 000002
【特許請求の範囲】
【請求項１】
フラッディング組成物であって、前記組成物の重量に基づく重量パーセント（重量％）で、
（Ａ）２０重量％〜４０重量％のポリオレフィン成分であって、
（ｉ）第１の非晶質ポリオレフィン（ＡＰＯ）、および
（ｉｉ）前記第１のＡＰＯとは異なる第２のＡＰＯ、を含む、ポリオレフィン成分と、
（Ｂ）３０重量％〜６０重量％のバイオ系油と、
（Ｃ）１５重量％〜４５重量％のポリシロキサンと、を含む、フラッディング組成物。
【請求項２】
前記第１のＡＰＯが、エチレン系ポリマーであり、前記第２のＡＰＯが、プロピレン系ポリマーである、請求項１に記載のフラッディング組成物。
【請求項３】
前記第１のＡＰＯと前記第２のＡＰＯとの比が、前記ポリオレフィン成分の総重量に基づいて、３：１〜１：３である、請求項２に記載のフラッディング組成物。
【請求項４】
前記バイオ系油が、大豆油、キャノーラ油、およびそれらの組み合わせからなる群から選択される、請求項１に記載のフラッディング組成物。
【請求項５】
前記ポリシロキサンが、ポリジメチルシロキサン、ヒドロキシル末端ポリジメチルシロキサン、およびそれらの組み合わせからなる群から選択される、請求項１に記載のフラッディング組成物。
【請求項６】
前記フラッディング組成物が、ＡＳＴＭ  Ｄ３２３６に従って測定したとき、１５０℃で２００ｃＰ〜１，８００ｃＰの見掛け粘度を有する、請求項１に記載のフラッディング組成物。
【請求項７】
ＡＳＴＭ  Ｄ１２７に従って測定したとき、９０℃以上の滴点を有する、請求項６に記載のフラッディング組成物。
【請求項８】
前記ポリシロキサンが、ヒドロキシル末端ポリジメチルシロキサンを含み、
前記フラッディング組成物が、触媒をさらに含む、請求項１に記載のフラッディング組成物。
【請求項９】
前記フラッディング組成物が、３００ｃＰ〜１８００ｃＰの見掛け粘度を有する、請求項８に記載のフラッディング組成物。
【請求項１０】
前記フラッディング組成物が、ＡＳＴＭ  Ｄ１２７に従って測定したとき、９０℃以上〜１８０℃の滴点を有する、請求項８に記載のフラッディング組成物。
【請求項１１】
前記フラッディング組成物が、ＡＳＴＭ  Ｄ１７４２に従って測定したとき、２１℃で２４時間老化させた場合に油分離を有しない、請求項１に記載のフラッディング組成物。
【請求項１２】
光ファイバーケーブルであって、
緩衝管と、
前記緩衝管内の少なくとも１本の光ファイバーと、
２０重量％〜４０重量％のポリオレフィン成分を含むフラッディング組成物であって、
（ｉ）第１の非晶質ポリオレフィン（ＡＰＯ）、および
（ｉｉ）前記第１のＡＰＯとは異なる第２のＡＰＯ、を含む、フラッディング組成物と、
３０重量％〜６０重量％のバイオ系油と、
１５重量％〜４５重量％のポリシロキサンと、を含む、光ファイバーケーブル。
【発明の詳細な説明】
【背景技術】
【０００１】
フラッディング組成物は、光ファイバーケーブルに一般的に使用される緩衝管の周囲および間に通常見られる空隙などの、通信ケーブル内の空隙を占めるように設計された材料である。さらに、フラッディング組成物は、緩衝管内で光学ファイバーを吊り、保護するための充填材料として使用することができる。フラッディング組成物は、高温（例えば、通信ケーブルを充填する際に使用される温度）で自由流動性であり、室温での垂れ落ちを回避するために低温で容易にゲル化する。さらに、容易な設置および環境汚染の防止のために、清浄が容易で汚れていないフラッディング組成物が望ましい。フラッディング化合物の技術において進歩がなされているが、改良が依然として望まれている。
【０００２】
フラッディング組成物の別の重要な特性は、ポリオレフィンなどのケーブル構造で使用されるポリマー材料、すなわち良好な特性保持およびケーブル寿命のための低ゲルピックアップとの適合性である。現在の商業用フラッディング化合物は、合成炭化水素に基づいている。それらは接触している表面に粘着する汚れたグリース／ワックス様の物質である。こぼれた場合、それらは環境に優しいものではない。ワイヤおよびケーブル産業は、粘着性の低下、緩衝管、外皮などのケーブル部品の製造に使用される材料への吸収の減少、より環境にやさしいフラッディング組成物に継続的な関心を持っている。
【発明の概要】
【０００３】
本開示は、フラッディング組成物を提供する。一実施形態では、フラッディング組成物は、組成物の重量に基づく重量パーセント（重量％）で、（ｉ）第１の非晶質ポリオレフィン（ＡＰＯ）および（ｉｉ）第１のＡＰＯとは異なる第２のＡＰＯを含む（Ａ）２０重量％〜４０重量％のポリオレフィン成分を含む。フラッディング組成物はまた、（Ｂ）３０重量％〜６０重量％のバイオ系油と、（Ｃ）１５重量％〜４５重量％のポリシロキサンと、を含む。
【図面の簡単な説明】
【０００４】
【図１】ルース緩衝管光ファイバーケーブルの断面図である。
【０００５】
定義
米国特許実務を目的として、いかなる参照される特許、特許出願、または刊行物の内容も、特に定義の開示（本開示に具体的に提供される任意の定義に矛盾しない範囲で）、およびこの技術分野における一般的知識に関して、参照によりこれらの全体が組み込まれる（または、その同等の米国版が参照によりそのように組み込まれる）。
【０００６】
元素周期表への参照は、ＣＲＣ  Ｐｒｅｓｓ，Ｉｎｃ．，１９９０−１９９１によって出版されたものへの参照である。この表における元素の族への参照は、族の番号付けの新しい表記法による。
【０００７】
相反する記載がない限り、文脈から暗示的でない限り、または当該技術分野で慣習的でない限り、すべての部およびパーセントは重量に基づき、すべての試験方法は本開示の出願日時点で最新のものである。
【０００８】
本開示における数値範囲は、下限値から上限値（これらを含む）までのすべての値を含む。明確な数値（例えば、１もしくは２、または３〜５、または６、または７）を含む範囲については、任意の２つの明確な数値間の任意の部分範囲が含まれる（例えば、１〜２、２〜６、５〜７、３〜７、５〜６など）。
【０００９】
「バイオ系流体」などの用語は、例えば植物、動物、細菌、酵母、藻類などの生物源に由来する流体である。バイオ系流体は、単一のバイオ系流体、すなわち単一の生物源に由来する流体、または２つ以上のバイオ系流体のブレンド、すなわち２つ以上の生物源に由来する流体を含むことができる。バイオ系流体は、周囲条件（２３℃および大気圧）下で液体であるか、または周囲条件（２３℃および大気圧）下でワックス様稠度を有し、加熱すると液体になる。
【００１０】
「ケーブル」、「電力ケーブル」などの用語は、鎧装（例えば、絶縁被覆もしくは保護外皮）内の少なくとも１つのワイヤまたは光ファイバーを指す。典型的には、ケーブルは、典型的には共通の絶縁被覆および／または保護外皮内でともに結合された、２つ以上のワイヤまたは光ファイバーである。シースの内部の個々のワイヤまたはファイバーは、むき出しとすることができる、被覆することができる、または絶縁することができる。組み合わせケーブルは、電気ワイヤおよび光学ファイバーの両方を含有し得る。ケーブルは、低、中、および／または高電圧用途のために設計され得る。代表的なケーブル構造はＵＳＰ５，２４６，７８３、ＵＳＰ６，４９６，６２９、およびＵＳＰ６，７１４，７０７に開示されている。
【００１１】
「組成物」などの用語は、２つ以上の成分の混合物またはブレンドである。
【００１２】
「含む（ｃｏｍｐｒｉｓｉｎｇ）」、「含む（ｉｎｃｌｕｄｉｎｇ）」、「有する（ｈａｖｉｎｇ）」という用語、およびそれらの派生語は、任意の追加の構成要素、ステップ、または手順が、本明細書で具体的に開示されているかに関わらず、それらの存在を除外するよう意図されない。疑義を避けるために、「含む」という用語の使用を通じて主張されるすべての組成物は、そうでないと述べられていない限り、ポリマーであろうとなかろうと、任意の追加の添加剤、アジュバント、または化合物を含み得る。対照的に、「本質的に〜からなる」という用語は、操作性に不可欠ではないものを除き、以降の記述の範囲から任意の他の構成要素、工程、または手順を除外する。「からなる」という用語は、明確に描写またはリストされていない任意の構成要素、工程、または手順を除外する。「または」という用語は、特に明記しない限り、列挙されたメンバーを個別に、ならびに任意の組み合わせで指す。単数形の使用には、複数形の使用が含まれ、またその逆も含まれる。
【００１３】
「エチレン系ポリマー」、「ポリエチレン」などの用語は、エチレンに由来する単位を含有するポリマーを指す。エチレン系ポリマーは、エチレンに由来する５０モルパーセント（モル％）超を含有する。
【００１４】
「オレフィン系ポリマー」またはポリオレフィンは、（重合性モノマーの総量に基づいて）大部分のモルパーセントの重合オレフィンモノマーを含有し、かつ任意に、少なくとも１つのコモノマーを含有し得るポリマーである。オレフィン系ポリマーの非限定的例としては、エチレン系ポリマー、およびプロピレン系ポリマーが挙げられる。
【００１５】
「プロピレン系ポリマー」は、（重合性モノマーの総量に基づいて）５０モルパーセント超の重合プロピレンモノマーを含み、かつ任意に、少なくとも１つのコモノマーを含み得るポリマーである。
【００１６】
「残留物」がモノマーを指す場合、ポリマー分子を作製するために別のモノマーまたはコモノマー分子と重合した結果、ポリマー分子中に存在するモノマー分子の部分を指す。
【００１７】
「ワイヤ」などの用語は、導電性金属、例えば、銅もしくはアルミニウムの単一の撚線、または光ファイバーの単一の撚線を指す。
【００１８】
試験方法
密度
密度は、ＡＳＴＭ  Ｄ７９２に従って決定され、結果は立方センチメートル当たりのグラム（ｇ／ｃｃ）で報告される。
【００１９】
示差走査熱量測定（結晶化度、融点、結晶化温度）
示差走査熱量測定（「ＤＳＣ」）は、ポリマー（例えば、エチレン系（ＰＥ）ポリマー）中の結晶化度を測定するために使用される。ポリマー試料約５〜８ｍｇが秤量され、ＤＳＣパン内に配置される。密閉された雰囲気を確保するためにパンに蓋を圧着する。試料パンをＤＳＣセル内に配置し、次いで、およそ１０℃／分の速度でポリエチレン（または、「ＰＥ」）に関しては１８０℃の温度（ポリプロピレンまたは「ＰＰ」に関しては２３０℃）まで加熱する。試料をこの温度で３分間保持する。次いで、試料は、１０℃／分の速度で、ＰＥについては−６０℃（ＰＰについては−４０℃）に冷却され、その温度で３分間等温に保持される。次に、試料は、完全に溶融するまで１０℃／分の速度で加熱される（第２の熱）。結晶化度パーセントは、第２の熱曲線から決定された融解熱（Ｈｆ）を、ＰＥについては２９２Ｊ／ｇ（ＰＰについては１６５Ｊ／ｇ）の理論融解熱で除算し、この量に１００を乗算することによって計算される（例えば、結晶化度％＝（Ｈｆ／２９２Ｊ／ｇ）×１００（ＰＥについて））。
【００２０】
別段記載がない限り、それぞれのポリマーの融点（複数可）（Ｔｍ）は、第２の熱曲線（ピークＴｍ）から決定され、結晶化温度（Ｔｃ）は、第１の冷却曲線（ピークＴｃ）から決定される。ガラス転移温度Ｔｇは、Ｂｅｒｎｈａｒｄ  Ｗｕｎｄｅｒｌｉｃｈ，Ｔｈｅ  Ｂａｓｉｓ  ｏｆ  Ｔｈｅｒｍａｌ  Ａｎａｌｙｓｉｓ，ｉｎ  Ｔｈｅｒｍａｌ  Ｃｈａｒａｃｔｅｒｉｚａｔｉｏｎ  ｏｆ  Ｐｏｌｙｍｅｒｉｃ  Ｍａｔｅｒｉａｌｓ  ９２，２７８−２７９（Ｅｄｉｔｈ  Ａ．Ｔｕｒｉ  ｅｄ．，２ｄ  ｅｄ．１９９７）に記載のように、試料の半分で液体熱容量が増加したＤＳＣ加熱曲線から決定する。ガラス転移領域の下および上からベースラインを引き、Ｔｇ領域を通して外挿する。試料の熱容量がこれらのベースラインの中間となる温度が、Ｔｇである。
【００２１】
滴点
滴点は、ＡＳＴＭ  Ｄ１２７に従って測定され、結果は摂氏度（℃）で報告される。
【００２２】
引火点とは、揮発性液体が気化して、空気中で発火性の混合物を形成するが、燃焼し続けない最低温度を指す（燃焼点と比較する）。引火点は、ＡＳＴＭ  Ｄ３２７８に従って測定され、結果は摂氏度（℃）で報告される。
【００２３】
ゲル浸透クロマトグラフィー
ロボット支援送達（ＲＡＤ）システムを備えた高温ゲル浸透クロマトグラフィー（「ＧＰＣ」）システムを、試料調製および試料注入に使用した。濃度検出器は、Ｐｏｌｙｍｅｒ  Ｃｈａｒ  Ｉｎｃ．（Ｖａｌｅｎｃｉａ，Ｓｐａｉｎ）製の赤外線検出器（ＩＲ４）である。データ収集は、Ｐｏｌｙｍｅｒ  Ｃｈａｒ  ＤＭ１００データ取得ボックスを使用して実行される。担体溶媒は、１，２，４−トリクロロベンゼン（「ＴＣＢ」）である。このシステムは、Ａｇｉｌｅｎｔ製のオンライン溶媒脱ガスデバイスを備えている。カラム区画は、１５０℃で作動する。カラムは、４つのＭｉｘｅｄ  Ａ  ＬＳ  ３０ｃｍ、２０ミクロンのカラムである。溶媒は、およそ２００ｐｐｍの２，６−ジ−ｔ−ブチル−４−メチルフェノール（「ＢＨＴ」）を含有する窒素パージしたＴＣＢである。流量は１．０ｍＬ／分であり、注入体積は、２００マイクロリットル（μＬ）である。穏やかに撹拌しながら、１６０℃で２．５時間、窒素パージし、予熱したＴＣＢ（２００ｐｐｍのＢＨＴを含有する）に試料を溶解することによって、２ｍｇ／ｍＬの試料濃縮物を調製する。
【００２４】
ＧＰＣカラムセットは、２０の狭い分子量分布のポリスチレン（「ＰＳ］）標準物を実行することによって較正する。標準物の分子量（「ＭＷ」）は、５８０〜８，４００，０００ｇ／モルの範囲であり、標準物は、６つの「カクテル」混合物に含有されている。各標準物質混合物は、少なくとも一桁は離れた個々の分子量を有する。各ＰＳ標準物の換算ポリプロピレン（「ＰＰ」）分子量は、以下の等式を使用することによって計算され、ポリプロピレン（Ｔｈ．Ｇ．Ｓｃｈｏｌｔｅ，Ｎ．Ｌ．Ｊ．Ｍｅｉｊｅｒｉｎｋ，Ｈ．Ｍ．Ｓｃｈｏｆｆｅｌｅｅｒｓ，ａｎｄ  Ａ．Ｍ．Ｇ．Ｂｒａｎｄｓ，Ｊ．Ａｐｐｌ．Ｐｏｌｙｍ．Ｓｃｉ．，２９，３７６３−３７８２（１９８４））およびポリスチレン（Ｅ．Ｐ．Ｏｔｏｃｋａ，Ｒ．Ｊ．Ｒｏｅ，Ｎ．Ｙ．Ｈｅｌｌｍａｎ，Ｐ．Ｍ．Ｍｕｇｌｉａ，Ｍａｃｒｏｍｏｌｅｃｕｌｅｓ，４，５０７（１９７１））についてのマーク・ホウィンク係数が報告されている。
【数１】
2021518451.tif 000003
式中、Ｍｐｐは、ＰＰ換算ＭＷであり、ＭＰＳは、ＰＳ換算ＭＷであり、ｌｏｇ  ＫならびにＰＰおよびＰＳのマーク・ホウィンク係数の値を以下に列挙する。
【表１】
2021518451.tif 000004
【００２５】
対数分子量較正は、溶出体積の関数として４次多項式回帰を使用して生成する。数平均および重量平均分子量は、次の等式に従って計算する。
【数２】
2021518451.tif 000005
ＷｆｉおよびＭｉは、それぞれ溶出成分ｉの重量分率および分子量である。
【００２６】
メルトインデックス
メルトインデックス、またはＩ２は、ＡＳＴＭ  Ｄ１２３８、条件１９０℃／２．１６ｋｇに従って測定され、１０分ごとに溶出されるグラム（ｇ／１０分）で報告される。Ｉ１０は、ＡＳＴＭ  Ｄ１２３８、条件１９０℃／１０ｋｇに従って測定され、１０分ごとに溶出されるグラム（ｇ／１０分）で報告される。
【００２７】
メルトフローレート
ＡＳＴＭ  Ｄ１２３８（２３０℃／２．１６ｋｇ）に従ってｇ／１０分でのメルトフローレート（ＭＦＲ）を測定する。
【００２８】
粘度
フラッディング組成物の見掛け粘度は、１５０℃でのＡＳＴＭ  Ｄ３２３６に従って決定され、センチポアズ（ｃＰ）で報告される。動粘度は、見掛けの粘度を流体密度で除算することによって計算することができる。動粘度は、ストークス（Ｓｔ）またはセンチストークス（ｃＳｔ）で報告される。
【００２９】
ポリマー成分（すなわち、ポリオレフィンエラストマー）のブルックフィールド粘度は、使い捨てアルミニウム試料室でＢｒｏｏｋｆｉｅｌｄ  Ｌａｂｏｒａｔｏｒｉｅｓ  ＤＶＩＩ＋粘度計を用いて以下の手順に従って決定される。使用されるスピンドルは、１０〜１００，０００センチポアズ（０．１〜１，０００グラム／（ｃｍ．秒））の範囲の粘度を測定するのに適したＳＣ−３１ホットメルトスピンドルである。切断刃を用いて、幅１インチ、長さ５インチ（幅２．５ｃｍ、長さ１３ｃｍ）の試料室に収まるのに十分に小さい切片に試料を切断する。この試料を室に入れ、これをＢｒｏｏｋｆｉｅｌｄ  Ｔｈｅｒｍｏｓｅｌに挿入し、折り曲げた針先ペンチで固定する。試料室は、Ｂｒｏｏｋｆｉｅｌｄ  Ｔｈｅｒｍｏｓｅｌの底部に適合するノッチを底部に有していて、スピンドルが挿入され、回転しているときに、室が回らないことを確実にする。試験する材料に基づいて、試料は、目標温度、典型的には１５０℃、または１７６℃、または１７６．６℃、または１７７℃、または１９０℃（他の温度も使用することができる）まで加熱され、追加の試料は、溶融した試料が試料チャンバの上部よりも約１インチ（２．５ｃｍ）下になるまで追加される。粘度計装置を下降させ、スピンドルを試料室に浸す。粘度計上のブラケットがＴｈｅｒｍｏｓｅｌ上に整列するまで、下降を続ける。粘度計をオンにしてせん断速度に設定すると、３０〜６０％の範囲でトルクが読み取られる。読み取り値は、約１５分間毎分、または値が安定するまで取られ、最後の読み取り値が記録される。
【００３０】
油分離
上記のように試料を混合した後、５０ミリリットル（ｍＬ）の溶融した試料を浅いアルミニウムパンに注ぎ、試料を冷却して固化させる。室温で２４時間放置した後、表面に油分離が見えるようになり、その結果を記録する。
【００３１】
「流動点」とは、液体が半固体になり、その流動特性を失う最低温度、または言い換えれば、液体が流動する最小温度である。流動点は、ＡＳＴＭ  Ｄ９７に従って測定され、結果は摂氏度（℃）で報告される。
【発明を実施するための形態】
【００３２】
本開示は、フラッディング組成物を提供する。一実施形態では、フラッディング組成物は、（Ａ）２０重量％〜４０重量％のポリオレフィン成分を含む。ポリオレフィン成分は、（ｉ）第１の非晶質ポリオレフィン（ＡＰＯ）および（ｉｉ）第２の非晶質ポリオレフィン（ＡＰＯ）で構成される。第２のＡＰＯは、第１のＡＰＯとは異なる。フラッディング組成物はまた、（Ｂ）３０重量％〜６０重量％のバイオ系油を含む。フラッディング組成物はまた、（Ｃ）１５重量％〜４５重量％のポリシロキサンを含む。成分（Ａ）、（Ｂ）、および（Ｃ）の総量は、フラッディング組成物の１００重量％に達する。
【００３３】
Ａ．非晶質ポリオレフィン
本発明のフラッディング組成物は、（ｉ）第１の非晶質ポリオレフィンおよび（ｉｉ）第２の非晶質ポリオレフィンで構成されるポリオレフィン成分を含む。「非晶質ポリオレフィン」（または「ＡＰＯ」）は、１９０℃で３０センチポアズ（ｃＰ）〜５０，０００ｃＰの溶融粘度および−８０℃〜０℃のガラス転移温度（Ｔｇ）を有するエチレン系ポリマーまたはプロピレン系ポリマーである。
【００３４】
第１のＡＰＯは、第２のＡＰＯとは異なる。言い換えれば、第１のＡＰＯは、第２のＡＰＯのそれぞれの化学的特性または物理的特性と比較して、１つ以上の化学的特性および／または１つ以上の物理的特性において異なる。第１のＡＰＯと第２のＡＰＯとの間で異なり得る特性の非限定的な例としては、組成、コモノマータイプ、コモノマー含有量、密度、溶融粘度、Ｔｇ、軟化点、およびそれらの任意の組み合わせが挙げられる。
【００３５】
本発明の組成物は、フラッディング組成物の総重量に基づいて、２０重量％〜４０重量％のポリオレフィン成分を含む。一実施形態では、本発明の組成物は、２０重量％、または２５重量％、または３０重量％〜３５重量％、または４０重量％のポリオレフィン成分を含む。
【００３６】
ポリオレフィン成分内では、第１のＡＰＯと第２のＡＰＯとの比は、ポリオレフィン成分の総重量に基づいて、３：１〜１：３である。一実施形態では、第１のＡＰＯと第２のＡＰＯとの比は、３：１、または２：１、または１：１〜１：２、または１：３である。
【００３７】
一実施形態では、第１のＡＰＯは、エチレン系ポリマーである。さらなる実施形態では、第１のＡＰＯは、ＡＰＯエチレン／オクテンコポリマーであり、以下の特性：
（ｉ）０．８６ｇ／ｃｃ、もしくは０．８７ｇ／ｃｃ、もしくは０．８７５ｇ／ｃｃ〜０．８９ｇ／ｃｃの密度、および／または
（ｉｉ）１７６．６℃で、５，０００ｃＰ、もしくは６，０００ｃＰ〜６，７００ｃＰ、１０，０００ｃＰ、もしくは１３，０００ｃＰ、もしくは１５，０００ｃＰ、もしくは１７，０００ｃＰ、もしくは１９，０００ｃＰ、もしくは２０，０００ｃＰのブルックフィールド粘度、および／または
（ｉｉｉ）６５℃、もしくは６８℃〜７０℃、もしくは７２℃のＴｍ、および／または
（ｉｖ）−６０℃、もしくは−５８℃〜−５５℃、もしくは−５０℃、もしくは−４５℃のＴｇ、および／または
（ｖ）５５℃、もしくは５７℃〜６０℃のＴｃ、のうちの１つ、いくつか、またはすべてを有する。
【００３８】
好適なＡＰＯエチレン系ポリマーの非限定的な例としては、Ｔｈｅ  Ｄｏｗ  Ｃｈｅｍｉｃａｌ  Ｃｏｍｐａｎｙから入手可能なＡＦＦＩＮＴＹ  ＧＡ１８７５、ＡＦＦＩＮＩＴＹ  ＧＡ１９００、ＡＦＦＩＮＩＴＹ  ＧＡ１９５０、およびＡＦＦＩＮＩＴＹ  ＧＡ１０００Ｒが挙げられる。
【００３９】
一実施形態では、第２のＡＰＯは、プロピレン／エチレンコポリマーまたはプロピレンホモポリマーなどのプロピレン系ポリマーである。さらなる実施形態では、第２のＡＰＯプロピレン系ポリマーは、以下の特性：
（ｉ）１９０℃で、２００ｃＰ、もしくは３００ｃＰ、もしくは５００ｃＰ、もしくは１，０００ｃＰ〜１，５００ｃＰ、もしくは３，０００ｃＰ、もしくは５，０００ｃＰ、もしくは７，５００ｃＰ、もしくは１０，０００ｃＰ〜１３，０００ｃＰ、もしくは１５，０００ｃＰ、もしくは１８，０００ｃＰ、もしくは２０，０００ｃＰのブルックフィールド粘度、および／または
（ｉｉ）１２０℃、もしくは１２５℃、もしくは１３０℃〜１３５℃、もしくは１４０℃、もしくは１４５℃の環球式軟化点、および／または
（ｉｉｉ）−４０℃、もしくは−３５℃、もしくは−３０℃〜−２５℃、もしくは−２０℃、もしくは−１５℃のＴｇ、および／または
（ｉｖ）９０℃、もしくは９３℃〜９５℃のＴｃ、のうちの１つ、いくつか、またはすべてを有するＡＰＯプロピレン／エチレンコポリマーである。
【００４０】
一実施形態では、第２のＡＰＯは、ＡＰＯプロピレンホモポリマーである。ＡＰＯプロピレンホモポリマーは、以下の特性：
（ｉ）１９０℃で、５００ｃＰ、もしくは１，０００ｃＰ、もしくは１，５００ｃＰ〜２，０００ｃＰ、もしくは２，５００ｃＰ、もしくは３，０００ｃＰのブルックフィールド粘度、および／または
（ｉｉ）１５０℃、もしくは１５５℃〜１６０℃の環球式軟化点、および／または
（ｉｉｉ）−１５℃、もしくは−１０℃〜−５℃のＴｇ、のうちの１つ、いくつか、またはすべてを有する。
【００４１】
好適なプロピレン系ＡＰＯの非限定的な例としては、Ｅａｓｔｍａｎ  Ｃｈｅｍｉｃａｌ  Ｃｏｍｐａｎｙから入手可能なＥＡＳＴＯＦＬＥＸ（商標）非晶質ポリオレフィンである。
【００４２】
一実施形態では、第１のＡＰＯはエチレン系ＡＰＯであり、第２のＡＰＯはプロピレン系ＡＰＯである。
【００４３】
一実施形態では、フラッディング組成物および／またはポリオレフィン成分には、ブテンがない、または、元から含まれていない。フラッディング組成物および／またはポリオレフィン成分には、例えば、ポリブテンおよび／もしくはポリイソブチレンがない、または、元から含まれていない。
【００４４】
一実施形態では、フラッディング組成物および／またはポリオレフィン成分には、スチレンもしくはスチレン系部分を含有する組成物がない、または、元から含まれていない。フラッディング組成物および／またはポリオレフィン成分には、例えばスチレンブロックコポリマーがない、または、元から含まれていない。
【００４５】
一実施形態では、ポリオレフィン成分は、（ｉ）プロピレンモノマーおよび（ｉｉ）エチレンモノマーのみで構成されるか、あるいは、それ単独で構成される非晶質ポリオレフィンからなる。
【００４６】
一実施形態では、ポリオレフィン成分（すなわち、第１のＡＰＯおよび第２のＡＰＯ）は、フラッディング組成物中に存在する唯一のポリオレフィンである。言い換えれば、ポリオレフィン成分（２つの異なるＡＰＯを含む）は、他のポリオレフィンを除いて、フラッディング組成物中に存在する。
【００４７】
Ｂ．バイオ系流体
本発明のフラッディング組成物はまた、バイオ系流体（油とも称される）を含む。油は、植物油、石油系油、ポリα−オレフィン油、およびそれらの組み合わせであり得る。好適な植物油の非限定的な例としては、ココナッツ油、コーン油、綿実油、菜種油（そのうちキャノーラ油は１種類）、オリーブ油、ピーナッツ油、ベニバナ油、ゴマ油、大豆油、エポキシ化大豆油（ＥＳＯ）、ひまわり油、からし油、藻油が挙げられる。
【００４８】
一実施形態では、バイオ系流体は、大豆油である。大豆油は、以下の特性：
（ｉ）４０℃で、３０ｃＳｔ、もしくは３２ｃＳｔ〜３５ｃＳｔの粘度（動粘度）、および／または
（ｉｉ）２８０℃、もしくは２８８℃〜２９０℃の引火点、および／または
（ｉｉｉ）−１６℃、もしくは−１４℃〜−１２℃の流動点、のうちの１つ、いくつか、またはすべてを有する。
【００４９】
一実施形態では、大豆油は、エポキシ化大豆油（「ＥＳＯ」）である。ＥＳＯは、以下の特性：
（ｉ）０．９３０ｇ／ｃｃ、もしくは０．９３３ｇ／ｃｃ〜０．９４ｇ／ｃｃの密度、および／または
（ｉｉ）２５℃で、４．０ストークス、もしくは４．２ストークス〜４．５ストークスの粘度（動粘度）、および／または
（ｉｉｉ）８００、もしくは１，０００〜１，２００の分子数（Ｍｎ）、および／または
（ｉｖ）少なくとも７％のオキシラン酸素値、のうちの１つ、いくつか、またはすべてを有する。
【００５０】
一実施形態では、バイオ系流体は、キャノーラ油、大豆油（これは、ＥＳＯであってもなくてもよい）、およびそれらの組み合わせから選択される。
【００５１】
一実施形態では、油は、石油系油である。好適な石油系油の非限定的な例としては、鉱油（例えば、パラフィン油、ナフテン油、および芳香油）ならびに低分子量ポリオレフィン油（例えば、ポリブテン油）が挙げられる。実施形態では、炭化水素油は、パラフィン油である。
【００５２】
好適な市販の炭化水素油の非限定的な例としては、Ｓｕｎｏｃｏ  Ｉｎｃ．（Ｐｉｔｔｓｂｕｒｇｈ，ＰＡ，ＵＳＡ）から入手可能な、４０℃で、２１．２ｃＳｔの動粘度を有するＳＵＮＰＡＲ（商標）１１０である。
【００５３】
一実施形態では、油は、ポリα−オレフィン油である。「ポリα−オレフィン油」（「ＰＡＯ油」）は、少なくとも１つのα−オレフィンを重合することによって産生される合成化合物であり、２２℃および１気圧で液体である。αオレフィンは、Ｃ２、Ｃ６、Ｃ８、Ｃ１０、Ｃ１２、Ｃ１４、およびＣ２０α−オレフィンなどの、本明細書に開示される任意のαオレフィンであってもよい。これらは、フラッディング組成物の分野で知られているＰＡＯ油である。ＰＡＯ油の典型的な例としては、水素化ｄｅｃ−１−ｅｎｅホモポリマー（例えば、ＩＮＥＯＳから入手可能なＤＵＲＡＳＹＮ（商標）１８０ＩおよびＤＵＲＡＳＹＮ（商標）１８０Ｒ）ならびに１−ドデセンを有する水素化１−テトラデセンポリマー（例えば、ＩＮＥＯＳから入手可能なＤＵＲＡＳＹＮ（商標）１２６）が挙げられる。
【００５４】
Ｃ．ポリシロキサン
本発明の組成物は、ポリシロキサンを含む。本明細書で使用されるとき、「ポリシロキサン」は、２つ以上のＳｉ−Ｏ−Ｓｉ結合を有する有機ケイ素化合物である。ポリシロキサンは、（ｉ）ポリジメチルシロキサン（または「ＰＤＭＳ」）、（ｉｉ）ヒドロキシル末端ポリジメチルシロキサン（または「ＰＤＭＳ−ＯＨ」）、および（ｉｉｉ）（ｉ）と（ｉｉ）との組み合わせであってもよい。
【００５５】
一実施形態では、ポリシロキサンは、ポリジメチルシロキサンであり、以後、同じ意味で「ＰＤＭＳ」と称される。ポリジメチルシロキサンは、以下の構造（１）を有する。
【化１】
2021518451.tif 000006
式中、ｎは１、または２、または１０、または１００、または１，０００〜１０，０００、または５０，０００、または１００，０００である。
【００５６】
一実施形態では、ＰＤＭＳは、以下の特性：
（ｉ）１，０００、もしくは２，０００、もしくは３，０００、もしくは３，２００〜３，５００、もしくは４，０００、もしくは５，０００、もしくは７，０００、もしくは１０，０００の数平均分子量（Ｍｎ）、および／または
（ｉｉ）２５℃で、２０ｃＳｔ、もしくは３０ｃＳｔ、もしくは４０ｃＳｔ、もしくは５０ｃＳｔ〜６０ｃＳｔ、もしくは７０ｃＳｔの粘度（動粘度）、のうちの１つ、いくつか、またはすべてを有する。
【００５７】
Ｍｎは、ゲル浸透クロマトグラフィー（ＧＰＣ）で測定され、粘度は、ＵＳＰ５，１３０，０４１に記載のように、ＢＲＯＯＫＦＩＥＬＤ粘度計（モデルＬＶＦ、スピンドルＮｏ．４、１２回転／分（ｒｐｍ）で）を使用して測定される。
【００５８】
好適なＰＤＭＳの非限定的な例としては、Ｄｏｗ  Ｃｏｒｎｉｎｇから入手可能なＰＭＸ２００が挙げられる。
【００５９】
一実施形態では、本発明のフラッディング組成物は、ヒドロキシル末端ポリジメチルシロキサンを含む。「ヒドロキシル末端ポリジメチルシロキサン」（または「ＰＤＭＳ−ＯＨ」）は、以下の構造式２に示すように、末端ヒドロキシル基を含むＰＤＭＳである。
【化２】
2021518451.tif 000007
式中、ｎは１、または２、または１０、または１００、または１，０００〜１０，０００、または５０，０００、または１００，０００である。
【００６０】
一実施形態では、ＰＤＭＳ−ＯＨは、以下の特性：
（ｉ）２，５００、もしくは２，５００〜３，０００、もしくは３，５００、もしくは４，０００の数平均分子量（Ｍｎ）、および／または
（ｉｉ）２５℃で、５０ｃＳｔ、もしくは６０ｃＳｔ、もしくは７０ｃＳｔ、もしくは７２ｃＳｔ〜８０ｃＳｔ、もしくは９０ｃＳｔの粘度（動粘度）、および／または
（ｉｉｉ）ＯＨ−ＰＤＭＳの重量に基づく重量パーセント（重量％）で、０重量％超、もしくは０．０１重量％、もしくは０．０５重量％、もしくは０．０７重量％、もしくは１．０重量％、もしくは１．５重量％〜２．０重量％、２．５重量％のヒドロキシル基含有量、のうちの１つ、いくつか、またはすべてを有する。
Ｍｎは、ゲル浸透クロマトグラフィー（ＧＰＣ）で測定され、粘度は、ＵＳＰ５，１３０，０４１に記載のように、ＢＲＯＯＫＦＩＥＬＤ粘度計（モデルＬＶＦ、スピンドルＮｏ．４、１２回転／分（ｒｐｍ）で）を使用して測定される。ヒドロキシル基の含有量は、Ｍａｌａｙｓｉａｎ  Ｐｏｌｙｍｅｒ  Ｊｏｕｒｎａｌ，Ｖｏｌ．４，Ｎｏ．２，ｐ  ５２−６１，２００９およびＥｕｒｏｐｅａｎ  Ｐｏｌｙｍｅｒ  Ｊｏｕｒｎａｌ，Ｖｏｌ．４９，２２８−２３４（２０１３）で使用されている手法と同様に、１Ｈ  ＮＭＲ分光法または他の分析技術によって測定される。
【００６１】
好適なＰＤＭＳ−ＯＨの非限定的な例としては、Ｄｏｗ  ＣｏｒｎｉｎｇからのＰＭＸ−０１５６、およびＤｏｗ  ＣｏｒｎｉｎｇからのＱ３５６３が挙げられる。
【００６２】
Ｄ．触媒
本発明のフラッディング組成物は、任意の触媒を含み得る。存在する場合、触媒は、シラノール縮合によってＰＤＭＳ−ＯＨを架橋する。特定の理論に束縛されるものではないが、架橋されたＰＤＭＳ−ＯＨ成分は、最終的なフラッディング組成物の溶融粘度を高め、フラッディング組成物の安定性を改善し、滴点温度を高め、油分離を低減すると考えられている。
【００６３】
触媒は、ＰＤＭＳ−ＯＨを他の成分に添加する前に、ＰＤＭＳ−ＯＨに添加されてもよい。あるいは、触媒およびＰＤＭＳ−ＯＨは、他の成分、すなわち−ポリオレフィン成分およびバイオ系油と同時に添加されてもよい。
【００６４】
好適な触媒の非限定的な例としては、ジブチルスズジラウレート、オクタン酸第一スズ、酢酸第一スズ、ナフテン酸鉛およびオクタン酸亜鉛などのカルボン酸金属塩と、テトラブチルチタネートなどのチタンエステルおよびキレートなどの有機金属化合物、エチルアミン、ヘキシルアミン、ピペリジンなどの有機塩基と、鉱酸および脂肪酸などの酸と、芳香族スルホン酸と、が挙げられる。
【００６５】
一実施形態では、触媒は、ジブチルスズジラウレート、ジブチルジメトキシスズ、ジブチルスズビス（２，４−ペンタンジオネート）、またはオクタン酸第一スズなどの有機スズ化合物である。マスタバッチ形式の好適な市販の触媒の例としては、これらに限定されないが、Ｔｈｅ  Ｄｏｗ  Ｃｈｅｍｉｃａｌ  ＣｏｍｐａｎｙからのＤＦＤＢ  ５４８０ＮＴ（スズ触媒系）、ＤＦＤＡ  ５４８８ＮＴ（高速常温硬化触媒マスタバッチ）、またはＢｏｒｅａｌｉｓ  ＡＭＢＩＣＡＴ（商標）システムＬＥ４４７６が挙げられる。
【００６６】
一実施形態では、触媒は、芳香族スルホン酸である。好適な芳香族スルホン酸の非限定的な例としては、Ｐｉｌｏｔ  Ｃｈｅｍｉｃａｌ  Ｈｏｌｄｉｎｇｓ，Ｉｎｃ．から入手可能なＡｒｉｓｔｏｎｉｃ（登録商標）酸である。
【００６７】
触媒が存在する場合、フラッディング組成物は、フラッディング組成物の総重量に基づいて、０．０５重量％、または０．１重量％、または０．１５重量％〜０．２重量％、または０．２５重量％、または０．３重量％の触媒を含有する。フラッディング組成物の硬化は、ＰＤＭＳ−ＯＨを架橋し、それによりフラッディング組成物の粘度を高める。
【００６８】
Ｅ．添加剤
一実施形態では、フラッディング組成物は、これらに限定されないが、酸化防止剤、レオロジー調整剤（例えば、チキソトロープ剤）、増粘剤、安定剤（例えば、ＵＶ安定剤）、鉱物充填剤、ポリマー充填剤、およびそれらの組み合わせなどから選択される１種以上の添加剤を任意に含み得る。
【００６９】
酸化防止剤は、用いられる場合、フラッディング組成物の総重量に基づいて、０．０１〜１重量％、または０．０１〜０．３重量％の範囲の量などの任意の従来の量で存在することができる。好適な酸化防止剤としては、ヒンダードフェノール、例えばテトラキス［メチレン（３，５−ジ−ｔｅｒｔ−ブチル−４−ヒドロキシヒドロ−シンナメート）］メタン；ビス［（β−（３，５−ジｔｅｒｔ−ブチル−４−ヒドロキシベンジル）−メチルカルボキシエチル）］スルフィド、４，４’−チオビス（２−メチル−６−ｔｅｒｔ−ブチルフェノール）、４，４’チオビス（２−ｔｅｒｔ−ブチル−５−メチルフェノール）、２，２’−チオビス（４−メチル−６−ｔｅｒｔ−ブチルフェノール）、およびチオジエチレンビス（３，５−ジ−ｔｅｒｔ−ブチル−４−ヒドロキシ）ヒドロシンナメート；ホスファイトおよびホスホナイト、例えばトリス（２，４−ジ−ｔｅｒｔ−ブチルフェニル）ホスファイトおよびジ−ｔｅｒｔ−ブチルフェニル−ホスホナイト；チオ化合物、例えばジチオラウリルチオジプロピオネート、ジミリスチルチオジプロピオネート、およびジステアリルチオジプロピオネート；様々なシロキサン；重合された２，２，４−トリメチル−１，２−ジヒドロキノリン、ｎ、ｎ’−ビス（１，４−ジメチルペンチル−ｐ−フェニレンジアミン）、アルキル化ジフェニルアミン、４，４’−ビス（α，α−ジメチル−ベンジル）ジフェニルアミン、ジフェニル−ｐ−フェニレンジアミン、混合されたジアリール−ｐ−フェニレンジアミン、および他のヒンダードアミン劣化防止剤または安定剤が挙げられるが、これらに限定されない。一実施形態では、酸化防止剤は、ＢＡＳＦからのＩＲＧＡＮＯＸ（商標）１０３５またはＩｒｇａｎｏｘ１０１０として市販されている［３−（３，５−ジ−ｔｅｒｔ−ブチル−４−ヒドロキシフェニル）プロピオネート］である。
【００７０】
チキソトロープ剤は、用いられる場合、フラッディング組成物の総重量に基づいて、０超〜５重量％、または６重量％の範囲の量などの任意の従来の量で存在し得る。好適なチキソトロープ剤の例としては、ヒュームドシリカが挙げられるが、これに限定されない。適切な市販のチキソトロープ剤としては、Ｅｖｏｎｉｋ  ＣｏｒｐからのＡＥＲＯＳＩＬ（商標）製品が挙げられるが、これらに限定されない。ＢＹＫ  ＩｎｄｕｓｔｒｉｅｓおよびＫｕｓｕｍｏｔｏ  Ｃｈｅｍｉｃａｌｓはまた、適切な市販のチキソトロープ剤を供給する。
【００７１】
増粘剤の非限定的な例としては、用いられる場合、ＳＥＰ（Ｓ）、ＳＢＳ、ＳＥＢＳコポリマーなどのＫｒａｔｏｎ（商標）ポリマーが挙げられる。
【００７２】
充填剤の非限定的な例としては、用いられる場合、シリカ、炭酸カルシウム、およびそれらの組み合わせなどの無機充填剤が挙げられる。
【００７３】
一実施形態では、フラッディング組成物は、チキソトロープ剤を含まないか、または実質的に含まない。本明細書で使用される場合、「実質的に含まない」という用語は、フラッディング組成物の総重量に基づいて、１００万当たり１０重量部未満の濃度を意味する。
【００７４】
一実施形態では、フラッディング組成物は、１種以上の充填剤を含む。そのような充填剤としては、中空微小球（例えば、ガラスまたはポリマー）、鉱物無機化合物、ポリマー充填剤などが挙げられるが、これらに限定されない。用いられる場合、充填剤は、任意の従来の量、例えば０重量％超〜６０重量％までの範囲の量で存在し得る。
【００７５】
Ｆ．フラッディング組成物
フラッディング組成物は、ポリオレフィン成分、バイオ系油、ポリシロキサン、および触媒（存在する場合）を配合することによって調製される。例えば、ポリオレフィン成分、バイオ系流体、およびポリシロキサン、ならびにいかなる任意の添加剤も、温度制御された液体操作ミキサー中で配合することができる。例えば、成分は、バッチまたは連続ミキサー中で配合することができる。適切なバッチミキサーとしては、Ｂａｎｂｕｒｙ（商標）、Ｓｉｌｖｅｒｓｏｎ（商標）、Ｄｙｎａｍｉｘ（商標）タンクミキサーおよび撹拌機、ならびにＬｉｔｔｌｅｆｏｒｄ（商標）バッチミキサーが挙げられるが、これらに限定されない。連続ミキサーは、二軸および一軸押出機、Ｆａｒｒｅｌ（商標）ミキサー、およびＢｕｓｓ（商標）共混練機を含む。
【００７６】
上述のポリオレフィン成分は、フラッディング成分の総重量に基づいて、２０重量％、または２５重量％、または３０重量％〜３５重量％、または４０重量％の範囲の量でフラッディング化合物中に存在する。前述のポリオレフィン成分の重量パーセント範囲内では、第１のＡＰＯと第２のＡＰＯとの比は、３：１〜１：３である。ＡＰＯ比は、ポリオレフィン成分の総重量に基づいている。一実施形態では、第１のＡＰＯと第２のＡＰＯとの比は、３：１、または２．５：１、または２：１、または１．５：１、または１：１〜１：１．５、または１：２、または１：２．５、または１：３である。
【００７７】
上述のバイオ系流体は、フラッディング組成物の総重量に基づいて、３０重量％、または３５重量％、または４０重量％、または４５重量％〜５０重量％、または５５重量％、または６０重量％の範囲の量でフラッディング組成物中に存在する。
【００７８】
上述のポリシロキサンは、フラッディング組成物の総重量に基づいて、１５重量％、または２０重量％、または２５重量％〜３０重量％、または３５重量％、または４０重量％の範囲の量でフラッディング組成物中に存在する。
【００７９】
上述の触媒（存在する場合）は、フラッディング組成物の総重量に基づいて、触媒の０．０５重量％、または０．１重量％〜０．１５重量％、または０．２０重量％、または０．２５重量％、０．３重量％の範囲の量でフラッディング組成物中に存在する。
【００８０】
得られたフラッディング組成物は、ＡＳＴＭ  Ｄ３２３６に従って１５０℃で測定されるとき、２００ｃＰ、または３００ｃＰ、または４００ｃＰ、または５００ｃＰ、または７５０ｃＰ、または９００ｃＰ〜１，０００ｃＰ、または１，１００ｃＰ、または１，２００ｃＰ、または１，３００ｃＰ、または１，４００ｃＰ、または１，５００ｃＰ、または１，６００ｃＰ、または１，７００ｃＰ、または１，８００ｃＰの見掛け粘度を有する。
【００８１】
一実施形態では、フラッディング組成物は、９０℃以上の滴点を有する。一実施形態では、フラッディング組成物は、９０℃、または９５℃、または１００℃、または１１０℃、または１２０℃、または１３０℃〜１４０℃、または１５０℃、または１６０℃、または１７０℃、または１８０℃の滴点を有する。滴点は、ＡＳＴＭ  Ｄ１２７に従って決定される。
【００８２】
一実施形態では、フラッディング組成物は、２１℃で２４時間老化させた場合、０．１未満、または０．０５未満、または０．０１未満の油分離を有する。さらなる実施形態では、フラッディング組成物は、２１℃で２４時間老化させた場合、０、または０超、０．０１〜０．０５、または０．１未満の油分離を有する。またさらなる実施形態では、フラッディング組成物は、２１℃で２４時間老化させた場合、油分離を有しない（すなわち、０）。油分離は、ＡＳＴＭ  Ｄ１７４２に従って決定される。
【００８３】
一実施形態では、フラッディング組成物は、
（Ａ）第１のＡＰＯと第２のＡＰＯとのブレンドで構成された２０重量％〜３０重量％、または３５重量％、または４０重量％のポリオレフィン成分と、
（Ｂ）大豆油またはキャノーラ油から選択される３０重量％、または４０重量％〜５０重量％、または５５重量％のバイオ系流体と、
（Ｃ）１５重量％、２０重量％、または２５重量％〜３０重量％、または３５重量％のＰＤＭＳと、を含有し、
成分（Ａ）、（Ｂ）、および（Ｃ）の総量が、フラッディング組成物の１００重量％に達し、フラッディング組成物は、以下の特性：
（ｉ）（１５０℃で）２００ｃＰ、もしくは２５０ｃＰ、もしくは５００ｃＰ、もしくは７５０ｃＰ〜１，０００ｃＰ、もしくは１，２５０ｃＰ、もしくは１，３００ｃＰ、もしくは１，３５０ｃＰの見かけ粘度、および／または
（ｉｉ）９０℃、もしくは１００℃、もしくは１１０℃〜１２０℃、もしくは１３０℃、もしくは１４０℃、もしくは１５０℃の滴点、および／または
（ｉｉｉ）２１℃で２４時間老化させた場合、０〜０．０１、もしくは０．１未満の油分離、のうちの１つ、いくつか、またはすべてを有し、以後、化合物１と称される。
【００８４】
一実施形態では、化合物１のポリオレフィン成分は、ＡＰＯエチレン系ポリマーである１５重量％〜２０重量％の第１のＡＰＯと、ＡＰＯプロピレン系ポリマーである１５重量％〜２０重量％の第２のＡＰＯと、を含有し、重量パーセントは、化合物１の総重量に基づいている。さらなる実施形態では、ＡＰＯエチレン系ポリマーとＡＰＯプロピレン系ポリマーとの比は、ポリオレフィン成分の総重量に基づいて、１：１である。
【００８５】
一実施形態では、フラッディング組成物は、
（Ａ）第１のＡＰＯと第２のＡＰＯとのブレンドで構成された２０重量％〜３０重量％、または３５重量％、または４０重量％のポリオレフィン成分と、
（Ｂ）大豆油またはキャノーラ油から選択される３０重量％、または４０重量％〜５０重量％、または５５重量％のバイオ系流体と、
（Ｃ）３０重量％、または３５重量％〜４０重量％のＰＤＭＳ−ＯＨと、含有し、
成分（Ａ）、（Ｂ）、および（Ｃ）の総量が、フラッディング組成物の１００重量％に達し、フラッディング組成物は、以下の特性：
（ｉ）（１５０℃で）４００ｃＰ、もしくは４５０ｃＰ〜４７５ｃＰ、もしくは５００ｃＰの見かけ粘度、および／または
（ｉｉ）９０℃超、もしくは１００℃超、もしくは１１０℃超〜１２０℃、もしくは１３０℃、もしくは１４０℃、もしくは１５０℃の滴点、および／または
（ｉｉｉ）２１℃で２４時間老化させた場合、０〜０．０１、もしくは０．１未満の油分離、のうちの１つ、いくつか、またはすべてを有し、以後、化合物２と称される。
【００８６】
一実施形態では、化合物２のポリオレフィン成分は、ＡＰＯエチレン系ポリマーである１５重量％〜２０重量％の第１のＡＰＯと、ＡＰＯプロピレン系ポリマーである１５重量％〜２０重量％の第２のＡＰＯと、を含有し、重量パーセントは、化合物２の総重量に基づいている。さらなる実施形態では、ＡＰＯエチレン系ポリマーとＡＰＯプロピレン系ポリマーとの比は、ポリオレフィン成分の総重量に基づいて、１：１である。
【００８７】
一実施形態では、フラッディング組成物は、
（Ａ）第１のＡＰＯと第２のＡＰＯとのブレンドで構成された２０重量％〜３０重量％、または３５重量％、または４０重量％のポリオレフィン成分と、
（Ｂ）大豆油またはキャノーラ油から選択される２０重量％、３０重量％、または４０重量％〜５０重量％、または５５重量％のバイオ系流体と、
（Ｃ）３０重量％、または３５重量％〜４０重量％のＰＤＭＳ−ＯＨと、
（Ｄ）０．１重量％〜０．１５重量％、または０．２重量％の触媒と、を含有し、
成分（Ａ）、（Ｂ）、（Ｃ）、および（Ｄ）の総量が、フラッディング組成物の１００重量％に達し、
フラッディング組成物は、以下の特性、
（ｉ）（１５０℃で）３５０ｃＰ、もしくは４００ｃＰ、もしくは５００ｃＰ〜７５０ｃＰ、もしくは１，０００ｃＰ、もしくは１，５００ｃＰ、もしくは２，０００ｃＰの見かけ粘度、および／または
（ｉｉ）９０℃、もしくは１００℃、もしくは１１０℃〜１２０℃、もしくは１３０℃、もしくは１４０℃、もしくは１５０℃、もしくは１６０℃、もしくは１７０℃の滴点、および／または
（ｉｉｉ）２１℃で２４時間老化させた場合、０〜０．０１、もしくは０．１未満の油分離、のうちの１つ、いくつか、またはすべてを有し、以後、化合物３と称される。
【００８８】
一実施形態では、化合物３のポリオレフィン成分は、ＡＰＯエチレン系ポリマーである１５重量％〜２０重量％の第１のＡＰＯと、ＡＰＯプロピレン系ポリマーである１５重量％〜２０重量％の第２のＡＰＯと、を含有し、重量パーセントは、化合物３の総重量に基づいている。さらなる実施形態では、ＡＰＯエチレン系ポリマーとＡＰＯプロピレン系ポリマーとの比は、ポリオレフィン成分の総重量に基づいて、１：１である。
【００８９】
一実施形態では、フラッディング組成物は、
（Ａ）第１のＡＰＯと第２のＡＰＯとのブレンドで構成された２０重量％〜３０重量％、または３５重量％、または４０重量％のポリオレフィン成分と、
（Ｂ）大豆油またはキャノーラ油から選択される２０重量％、または３０重量％〜３５重量％、または４０重量％のバイオ系流体と、
（Ｃｉ）１重量％、または３重量％〜５重量％、または７重量％のＰＤＭＳ−ＯＨと、
（Ｃｉｉ）２０重量％、または２５重量％〜３０重量％、または３５重量％のＰＤＭＳと、
（Ｄ）０．１重量％〜０．１５重量％、または０．２重量％の触媒と、を含有し、
成分（Ａ）、（Ｂ）、（Ｃ）、および（Ｄ）の総量が、フラッディング組成物の１００重量％に達し、
フラッディング組成物は、以下の特性、
（ｉ）（１５０℃で）７００ｃＰ、もしくは７５０ｃＰ〜８００ｃＰの見かけ粘度、および／または
（ｉｉ）９０℃、もしくは１００℃、もしくは１１０℃〜１２０℃、もしくは１３０℃、もしくは１４０℃、もしくは１５０℃の滴点、および／または
（ｉｉｉ）２１℃で２４時間老化させた場合、０〜０．０１、もしくは０．１未満の油分離、のうちの１つ、いくつか、またはすべてを有し、以後、化合物４と称される。
【００９０】
一実施形態では、化合物４のポリオレフィン成分は、ＡＰＯエチレン系ポリマーである１５重量％〜２０重量％の第１のＡＰＯと、ＡＰＯプロピレン系ポリマーである１５重量％〜２０重量％の第２のＡＰＯと、を含有し、重量パーセントは、化合物４の総重量に基づいている。さらなる実施形態では、ＡＰＯエチレン系ポリマーとＡＰＯプロピレン系ポリマーとの比は、ポリオレフィン成分の総重量に基づいて、１：１である。
【００９１】
Ｇ．光ファイバーケーブル
一実施形態では、少なくとも１本の光ファイバーと、複数の緩衝管と、上述のフラッディング組成物と、を含む、光ファイバーケーブル（光ファイバーとしても知られる）を調製することができる。
【００９２】
一般的なルース緩衝管光学ファイバーケーブルの断面図を図１に示す。この光学ファイバーケーブル１の設計では、緩衝管２は、中心強度部材４の周りに放射状に配置され、軸方向長さで管に対して螺旋状に回転する。螺旋回転により、チューブまたは光ファイバー６を大幅に伸ばさずにケーブルを曲げることができる。
【００９３】
減少した数の緩衝管が必要な場合、発泡充填剤ロッドを低コストのスペーサとして使用して、１つ以上の空の緩衝管位置１０を占有して、ケーブル形状を維持することができる。ケーブル外皮１４は、一般に、ポリエチレン系材料から製造することができる。
【００９４】
上記のフラッディング組成物を使用して、緩衝管２内の光ファイバー６を囲む空隙８を充填することができる。さらに、フラッディング組成物を使用して、緩衝管２を包囲し、その間にあるが、ケーブル外皮１４内の空隙を埋めることができる。フラッディング組成物は、空気溜まりを除去することを含む、ファイバーを取り囲む直近の環境で必要とされる吊りおよび保護を提供する。フラッディング組成物はまた、光透過性能に有害な水の浸透に対する障壁を提供する。
【００９５】
他の多くのバッファチューブケーブルの設計が可能である。中心強度および引張部材のための構造のサイズおよび材料、緩衝管の寸法および数、ならびに金属製外装および多層の外皮材料の使用が設計要素の中にある。フラッディング組成物を組み込んだそのような設計は、本開示の範囲内で企図される。
【００９６】
一実施形態では、緩衝管は、ポリプロピレンコポリマー（ｃＰＰ）（例えば、Ｅｘｘｏｎ  Ｃｈｅｍｉｃａｌ  Ｃｏｍｐａｎｙから入手可能な衝撃コポリマーであるＥＳＣＯＲＥＮＥ（商標）７１３２）から形成される。
【００９７】
一実施形態では、ケーブル外皮は、高密度ポリエチレン（ＨＤＰＥ）（例えば、Ｔｈｅ  Ｄｏｗ  Ｃｈｅｍｉｃａｌ  Ｃｏｍｐａｎｙから入手可能なＤＧＤＡ−６３１８ＢＫ，０．９５４ｇ／ｃｍ３の密度を有する）から形成される。「高密度ポリエチレン」（または「ＨＤＰＥ」）は、少なくとも０．９４ｇ／ｃｃ、または少なくとも０．９４ｇ／ｃｃ〜０．９８ｇ／ｃｃの密度を有するエチレン系ポリマーである。ＨＤＰＥは、ＡＳＴＭ  Ｄ１２３８、条件１９０℃／２．１６ｋｇに従って測定して、０．１ｇ／１０分〜２５ｇ／１０分のメルトインデックスを有する。
【００９８】
上記のような光ファイバーケーブルは、通常、一連の連続した製造ステップで作製することができる。光伝送ファイバーは通常、最初のステップで製造される。ファイバーは、機械的保護のためにポリマーコーティングを有することができる。これらのファイバーは、バンドルまたはリボンケーブル構成に組み立てられるか、ケーブル製作に直接組み込まれる。
【００９９】
光学保護構成要素は、押出成形プロセスを使用して製造することができる。典型的に、単スクリュー可塑化押出機は、フラックスおよび混合ポリマーを圧力下でワイヤとケーブルのクロスヘッドに排出する。クロスヘッドは、溶融流を押出機に垂直に回転させ、溶融成分への流れを成形する。緩衝管およびコア管については、１つ以上の光ファイバーまたはファイバーアセンブリおよびフラッディング組成物が、クロスヘッドの背面に供給され、溶融管内のクロスヘッドを出て、水トラフシステムで冷却および固化される。この構成要素は、最終的に完成した構成要素として巻き取りリールに集められる。
【０１００】
２つ以上の材料層から作製される構成要素を製造するために、典型的には、溶融組成物を多層クロスヘッドに供給する別々の可塑化押出機があり、そこで所望の多層構造に成形される。
【０１０１】
スロット付きコア部材および他の外形押出構成要素は、典型的には、適切な成形ダイを組み込んだ同様の外形押出成形プロセスで押し出され、次いで後に光学ファイバー構成要素と組み合わされて完成したケーブルが製造される。
【０１０２】
余分なファイバーの長さを制御するために、張力システムを使用して、ファイバー構成要素をチューブ製作プロセスに供給する。さらに、構成要素の材料選択、管押出およびクロスヘッド装置、ならびに加工条件は、押出後の収縮が光ファイバー構成要素に過度のたるみを生じさせないような完成部品を提供するように最適化される。
【０１０３】
押出された光学保護構成要素は、中央構成要素、装甲線、ラップなどの他の構成要素とともに、次いで後に１つ以上のステップで処理されて、完成したケーブル構成を産生する。これには典型的に、製作用押出機／クロスヘッドで構成要素を組み立てた後、ポリマージャケットを適用するために使用するケーブル配線での処理が含まれる。
【０１０４】
ここで、限定ではなく例として、本開示のいくつかの実施形態を、次の実施例で詳細に説明する。
【実施例】
【０１０５】
比較試料（ＣＳ）および本発明の実施例（ＩＥ）で使用した材料を、下記の表１に提供する。
【表２】
2021518451.tif 000008
【０１０６】
１．触媒を含まないフラッディング組成物
第１のＡＰＯおよび第２のＡＰＯを、３つのブレードのオーバーヘッドラボスターラーを装備したホットプレート上のスチール塗料缶内で加熱し、溶融する。第１のＡＰＯおよび第２のＡＰＯを、撹拌しながら１６０〜１７０℃に加熱し、次いで１００℃まで冷却させる。次いで、バイオ系油を、撹拌しながらポリシロキサンと共に混合物に添加する。次いで、混合物を、撹拌しながら１８０〜１９０℃まで１５分間加熱する。
【０１０７】
比較試料（ＣＳ）および本発明の実施例（ＩＥ）の特性を、下記の表２に示している。
【表３】
2021518451.tif 000009
【０１０８】
２．触媒を含むフラッディング組成物
Ａｒｉｓｔｏｎｉｃ酸触媒を、３つのブレード付きラボスターラーを使用して、室温で約５分間ポリシロキサン流体に混合して、反応前の均一な分配を保証する。
【０１０９】
第１のＡＰＯおよび第２のＡＰＯを、３つのブレードのオーバーヘッドラボスターラーを装備したホットプレート上のスチール塗料缶内で加熱し、溶融する。第１のＡＰＯおよび第２のＡＰＯを、撹拌しながら１６０〜１７０℃に加熱し、次いで１００℃まで冷却させる。次いで、バイオ系油を、撹拌しながらポリシロキサン流体／触媒混合物と共にと共に混合物に添加する。次いで、混合物を、撹拌しながら１８０〜１９０℃まで１５分間加熱する。
【０１１０】
比較試料（ＣＳ）および本発明の実施例（ＩＥ）の特性を、下記の表３に示している。
【表４】
2021518451.tif 000010
【０１１１】
ＣＳ８およびＣＳ９は、触媒がシラノール流体の粘度に及ぼす影響示す比較試料である。ＣＳ８およびＣＳ９中にシラノール流体を含有する触媒を、まず室温で触媒をシラノール流体に混合し、次いで撹拌しながら１８０〜１９０℃まで１５分間加熱することによって作製する。
【０１１２】
ＣＳ１およびＣＳ５は、７０重量％のＰＭＸ２００ポリジメチルシロキサンまたは７０重量％のＰＤＭＳ−ＯＨ油を大豆油なしで使用した場合、結果として、ポリマーから油が分離され、安定したゲルが形成されないことを示している。油分離はまた、５、１０、および２０重量％の大豆油を含有する試料でも発生する（試料ＣＳ２、ＣＳ３、ＣＳ４）。しかしながら、ＩＥ１中に３５重量％の大豆油および３５重量％のＰＤＭＳを使用すると、安定したゲルが形成される（すなわち、ＩＥ１中での油分離がない）。また、ＩＥ２で示すようなＰＭＸ−２００ＰＤＭＳの代わりに、ＰＤＭＳ−ＯＨ（ＰＭＸ−０１５６）を３５重量％の大豆油と組み合わせて３５重量％で使用すると、安定したゲルを形成することができる（すなわち、ＩＥ２中での油分離がない）。ＩＥ５は、ＣＳ１およびＣＳ５（油分離が観察された）と比較した場合に、触媒（ａｒｉｓｔｏｎｉｃ酸）の添加によって、結果的に安定したゲル（油分離なし）に変化し得ることを示している。
【０１１３】
ＣＳ６はまた、ＣＳ４と同様のレベルの大豆油およびポリシロキサンでの油分離も示している。ＩＥ６は、ＩＥ６とＣＳ６およびＣＳ４とを比較した場合に、触媒（ａｒｉｓｔｏｎｉｃ酸）の添加によって、結果的に安定したゲルに変化することを示している。ＩＥ２およびＩＥ３のどちらも安定したゲルを形成するが、ＩＥ３の結果は、触媒を添加することによって滴点が改善されることを示している。
【０１１４】
ＩＥ４は、２つの異なるポリシロキサンの組み合わせを３５重量％の大豆油と共に使用し、安定したゲルを生成することができることを示している。
【０１１５】
ＩＥ６およびＩＥ７は、様々な範囲の大豆油およびＰＤＭＳ−ＯＨが安定したゲルを生成することができることを示している。７０重量％の総ポリシロキサンを含むＣＳ７は、ＣＳ１と同様の油分離結果を示している。最後の２つの試料ＣＳ８およびＣＳ９は、試料ＣＳ９中の劇的な増加に見られるシラノール流体の粘度に触媒が及ぼす影響を示す比較例である。ＣＳ９の試料を、まず室温でポリシロキサン流体に触媒を混合し、次いで１８０〜１９０℃まで加熱し、撹拌しながら１５分間その温度を保つことによって作製する。
【０１１６】
本開示は、本明細書に含まれる実施形態および例示に限定されず、実施形態の一部、および異なる実施形態の要素の組み合わせを含むこれらの実施形態の変更された形態を、以下の特許請求の範囲に該当するものとして含むことが、特に意図されている。
【図１】
2021518451.tif 000011
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
フラッディング組成物であって、前記組成物の重量に基づく重量パーセント（重量％）で、
（Ａ）２０重量％〜４０重量％のポリオレフィン成分であって、
（ｉ）第１の非晶質ポリオレフィン（ＡＰＯ）、および
（ｉｉ）前記第１のＡＰＯとは異なる第２のＡＰＯ、を含む、ポリオレフィン成分と、
（Ｂ）３０重量％〜６０重量％のバイオ系油と、
（Ｃ）１５重量％〜４５重量％のポリシロキサンと、を含む、フラッディング組成物。
【請求項２】
前記第１のＡＰＯが、エチレン系ポリマーであり、前記第２のＡＰＯが、プロピレン系ポリマーである、請求項１に記載のフラッディング組成物。
【請求項３】
前記第１のＡＰＯと前記第２のＡＰＯとの比が、前記ポリオレフィン成分の総重量に基づいて、３：１〜１：３である、請求項２に記載のフラッディング組成物。
【請求項４】
前記バイオ系油が、大豆油、キャノーラ油、およびそれらの組み合わせからなる群から選択される、請求項１に記載のフラッディング組成物。
【請求項５】
前記ポリシロキサンが、ポリジメチルシロキサン、ヒドロキシル末端ポリジメチルシロキサン、およびそれらの組み合わせからなる群から選択される、請求項１に記載のフラッディング組成物。
【請求項６】
前記フラッディング組成物が、ＡＳＴＭ  Ｄ３２３６に従って測定したとき、１５０℃で２００ｃＰ〜１，８００ｃＰの見掛け粘度を有する、請求項１に記載のフラッディング組成物。
【請求項７】
ＡＳＴＭ  Ｄ１２７に従って測定したとき、９０℃以上の滴点を有する、請求項６に記載のフラッディング組成物。
【請求項８】
前記ポリシロキサンが、ヒドロキシル末端ポリジメチルシロキサンを含み、
前記フラッディング組成物が、触媒をさらに含む、請求項１に記載のフラッディング組成物。
【請求項９】
前記フラッディング組成物が、３００ｃＰ〜１８００ｃＰの見掛け粘度を有する、請求項８に記載のフラッディング組成物。
【請求項１０】
光ファイバケーブルであって、
緩衝管と、
前記緩衝管内の少なくとも１本の光ファイバと、
請求項１〜９のいずれか一項に記載のフラッディング組成物と、を含む、光ファイバケーブル。
【国際調査報告】
2021518451.tif 000012
2021518451.tif 000013